(57)【要約】正極活物質粒子と固体電解質粒子との接触界面に高抵抗層が生成されることを抑制して界面抵抗の増加を抑制する非水電解質電池用正極体を提供する。本発明の非水電解質電池用正極体1は、正極活物質粒子10aの表面にLiイオン伝導性を有する被覆層10bが被覆された被覆正極活物質粒子10と、硫化物固体電解質粒子11とが混合された非水電解質電池用正極体1に係るものである。被覆層10bは、酸素欠損を有した非晶質酸化物で形成されている。被覆層10bに酸素欠損を有することで、被覆層10bに電池の充放電に十分なLiイオン伝導性と電子伝導性とを安定して確保することができる。
2011145462.tif 000002
【特許請求の範囲】
【請求項１】
正極活物質粒子の表面にLiイオン伝導性を有する被覆層が被覆された被覆正極活物質粒子と、硫化物固体電解質粒子とが混合された非水電解質電池用正極体であって、  前記被覆層は、酸素欠損を有した非晶質酸化物で形成されていることを特徴とする非水電解質電池用正極体。
【請求項２】
前記非晶質酸化物は、Nb、Ta、及びTiから選択される少なくとも一種以上の元素とLiとを含有することを特徴とする請求項１に記載の非水電解質電池用正極体。
【請求項３】
前記酸素欠損の割合αは、0＜α≦0.05であることを特徴とする請求項１又は２に記載の非水電解質電池用正極体。
【請求項４】
前記被覆層の厚さが5nm〜20nmであることを特徴とする請求項１〜３のいずれか１項に記載の非水電解質電池用正極体。
【請求項５】
前記被覆正極活物質粒子と前記硫化物固体電解質粒子とが、重量比50：50〜80：20で混合されていることを特徴とする請求項１〜４のいずれか１項に記載の非水電解質電池用正極体。
【請求項６】
正極活物質粒子の表面にLiイオン伝導性を有する前駆体被覆層を被覆する被覆過程と、
前記前駆体被覆層に酸素欠損を生じさせて被覆層を形成する酸素欠損形成過程と、
前記被覆層を被覆した被覆正極活物質粒子と、硫化物固体電解質粒子とを混合する混合過程とを備えることを特徴とする非水電解質電池用正極体の製造方法。
【請求項７】
前記酸素欠損形成過程は、前記前駆体被覆層が被覆された正極活物質粒子を水素含有の雰囲気中において300〜400℃で加熱処理することを特徴とする請求項６に記載の非水電解質電池用正極体の製造方法。
【請求項８】
前記酸素欠損形成過程は、前記前駆体被覆層が被覆された正極活物質粒子を水素濃度が50容量％以上の水素含有の雰囲気中において加熱処理することを特徴とする請求項６又は７に記載の非水電解質電池用正極体の製造方法。
【請求項９】
前記混合過程は、前記被覆正極活物質粒子と硫化物固体電解質粒子とを有機溶媒中に懸濁させて混合することを特徴とする請求項６〜８のいずれか１項に記載の非水電解質電池用正極体の製造方法。
【請求項１０】
正極体と、負極体と、両電極体の間に配される固体電解質層とを備える非水電解質電池であって、
前記正極体は、請求項１〜５のいずれか１項に記載の非水電解質電池用正極体であることを特徴とする非水電解質電池。
【発明の詳細な説明】
【技術分野】
【０００１】
本発明は、Liイオン二次電池などに好適な非水電解質電池用正極体及びその製造方法、並びに非水電解質電池に関する。
【背景技術】
【０００２】
携帯機器といった比較的小型の電気機器の電源に非水電解質電池が利用されている。この非水電解質電池は、正極層と負極層、及び両電極層の間に配される電解質層とを備える。このような非水電解質電池の代表例として、正極層と負極層との間で電解質層を介してLiイオンをやり取りすることによって充放電を行うLiイオン二次電池が挙げられる。【０００３】
近年、このLiイオン二次電池として、正極層と負極層との間のLiイオンの伝導に有機電解液を用いない全固体型Liイオン電池が提案されている。全固体型Liイオン電池は、電解質層として固体電解質層を使用しており、有機溶媒系の電解液を用いることに伴う不都合、例えば、電解液の漏れなどを解消することができる。この固体電解質層にはLiイオン伝導性が高く、絶縁性に優れる硫化物系の物質が広く使用されている。【０００４】
しかし、固体電解質を用いた全固体型Liイオン電池は、有機電解液を用いたものと比較して、容量が低く出力特性が悪いという問題がある。このような問題は、正極層と固体電解質層との接触界面において、両層の間で相互拡散が生じることで高抵抗層が形成され、電気抵抗(以下、界面抵抗と呼ぶ)が高くなることが原因の一つと考えられる。このような問題を解決するために、特許文献1では、正極活物質粒子の表面の70％以上を、Liイオン伝導性を有する被覆層で被覆することが開示されている。そして、被覆層で被覆された正極活物質粒子と硫化物固体電解質粒子とを混合した正極体が提示されている。被覆層で正極活物質粒子を被覆することによって、正極活物質粒子と硫化物固体電解質粒子との接触界面での高抵抗層の生成を抑制して、界面抵抗の増加を抑制し、Liイオン二次電池の出力特性の向上を図っている。また、特許文献2では、正極活物質粒子の表面を被覆するLiイオン伝導性を有する被覆層に導電剤粒子を混在することで、被覆層に電子伝導性を備えることが開示されている。
【先行技術文献】
【特許文献】
【０００５】
【特許文献１】特開２００９‐１９３９４０号公報
【特許文献２】特開２００３‐５９４９２号公報
【発明の概要】
【発明が解決しようとする課題】
【０００６】
しかし、特許文献1のLiイオン二次電池では、正極活物質粒子の表面の70％以上100％未満を被覆層で被覆した場合、正極活物質粒子と固体電解質粒子とが一部接触することとなり、この接触箇所に高抵抗層が形成され、界面抵抗が増大する。また、正極活物質粒子の全表面(100％)を被覆層で被覆した場合、被覆層に電子伝導性がないため、正極活物質粒子同士の導通及び正極活物質粒子からの集電が取れず、Liイオン二次電池として機能できない。一方、特許文献2では、被覆層に導電剤粒子を混在することで電子伝導性を備えているが、Liイオン二次電池の充放電に十分な集電を確保するためには導電剤粒子同士が接触する必要があり、この導電剤粒子同士の接触が得られない場合が発生する。また、導電剤粒子の脱離や、被覆層の強度低下による被覆層の剥離が生じる問題もある。【０００７】
本発明は、上記事情に鑑みてなされたものであり、その目的の一つは、正極活物質粒子と固体電解質粒子との接触界面に高抵抗層が生成されることを抑制して界面抵抗の増加を抑制し、電池の充放電に十分なLiイオン伝導性と電子伝導性とを安定して確保できる非水電解質電池用正極体及びその製造方法、並びに非水電解質電池を提供することにある。
【課題を解決するための手段】
【０００８】
本発明は、正極活物質粒子の表面を被覆する被覆層に、導電剤などの添加粒子を用いずに、Liイオン伝導性と共に電子伝導性を備えることで、上記目的を達成する。【０００９】
(1)本発明の非水電解質電池用正極体は、正極活物質粒子の表面にLiイオン伝導性を有する被覆層が被覆された被覆正極活物質粒子と、硫化物固体電解質粒子とが混合された非水電解質電池用正極体に係るものである。上記被覆層は、酸素欠損を有した非晶質酸化物で形成されていることを特徴とする。【００１０】
本発明の非水電解質電池用正極体によれば、被覆層に酸素欠損を有することで、被覆層自体に電子伝導性を備えることができ、正極活物質粒子の全表面を被覆層で被覆しても、電池の充放電に十分な正極体の集電を安定して確保することができる。そして、正極活物質粒子の全表面を被覆層で被覆できるので、正極活物質粒子と固体電解質粒子との接触界面に高抵抗層が生成されることを抑制し、界面抵抗の増加を抑制することができる。被覆層を正極活物質粒子の表面に被覆することで、被覆層を介して、正極活物質粒子と固体電解質粒子との間のLiイオンのやり取りや、正極活物質粒子同士の電子のやり取り、正極活物質粒子からの集電を安定して行うことができる。また、被覆層に酸素欠損を形成する際、後述する加熱処理を行うが、高い温度で加熱処理を行うと、被覆層と正極活物質粒子との間で相互拡散が生じ、Liイオン伝導性が低い低伝導層が形成されることがある。よって、被覆層と正極活物質粒子との間の反応を抑制するために、低い温度で加熱処理を行う必要があるので、被覆層は非晶質状態である。被覆層が非晶質状態であることで、高いLiイオン伝導性を有することができる。【００１１】
(2)本発明の一形態として、上記非晶質酸化物は、Nb、Ta、及びTiから選択される少なくとも一種以上の元素とLiとを含有することが挙げられる。【００１２】
被覆層は、Nb、Ta、及びTiから選択される少なくとも一種以上の元素とLiとを含有することで、非晶質状態で高いLiイオン伝導性を有することができる。【００１３】
(3)本発明の一形態として、上記酸素欠損の割合αは、0＜α≦0.05であることが挙げられる。【００１４】
酸素欠損の割合αは、Liイオン伝導性と電子伝導性とに大きく影響を及ぼす。酸素欠損を有さない(α＝0)場合、被覆層はLiイオン伝導体であって、実質的に電子伝導性を有さない。酸素欠損を有した被覆層は電子伝導性を有するが、この酸素欠損の割合αの増加と共に、電子伝導性は増加し、Liイオン伝導性は低下する傾向にあると推測される。被覆層は電子伝導性を有する必要があるので、αは必ず0より大きくなくてはいけない。一方、αが大きすぎるとLiイオン伝導性は低下すると考えられるので、αが0.05以下であることで、電池の充放電に十分なLiイオン伝導性と電子伝導性を安定して確保することができる。【００１５】
(4)本発明の一形態として、上記被覆層の厚さが5nm〜20nmであることが挙げられる。【００１６】
被覆層の厚さは、正極活物質粒子と硫化物固体電解質粒子との接触界面に高抵抗層が生成されることを抑制できる範囲でできるだけ薄いことが好ましい。被覆層の厚さを20nm以下とすることで、被覆層自体の抵抗を低減することができる。一方、被覆層の厚さが薄すぎると、正極活物質粒子に被覆層が被覆されていない部分が生じやすくなり、この部分において高抵抗層が生成されて界面抵抗が増大するが、被覆層の厚さを5nm以上とすることで、高抵抗層の生成を抑制し、界面抵抗の増加を抑制することができる。【００１７】
(5)本発明の一形態として、上記被覆正極活物質粒子と上記硫化物固体電解質粒子とが、重量比50：50〜80：20で混合されていることが挙げられる。【００１８】
本発明の非水電解質電池用正極体は、被覆正極活物質粒子と硫化物固体電解質粒子とが混合されている。この硫化物固体電解質粒子は、正極体内でLiイオンの伝導を媒介するために必要である。この混合比は、正極活物質粒子の量が硫化物固体電解質粒子の量よりも少なくなると、正極体全体において、正極活物質粒子の量が少なくなって電池容量が低下する。一方、正極活物質粒子の量が固体電解質粒子の量よりも多くなり過ぎると、正極体内でのLiイオンの伝導を媒介し難くなる。そのため、被覆正極活物質粒子と硫化物固体電解質粒子との混合比として好ましい範囲は、重量比50：50〜80：20である。【００１９】
(6)一方、本発明の非水電解質電池用正極体の製造方法は、次の過程を備えることを特徴とする。
(a)正極活物質粒子の表面にLiイオン伝導性を有する前駆体被覆層を被覆する被覆過程
(b)上記前駆体被覆層に酸素欠損を生じさせて被覆層を形成する酸素欠損形成過程
(c)上記被覆層を被覆した被覆正極活物質粒子と、硫化物固体電解質粒子とを混合する混合過程【００２０】
本発明の非水電解質電池用正極体の製造方法によれば、正極活物質粒子に被覆した被覆層に酸素欠損を生じさせることができ、被覆層自体に電子伝導性を備えることができる。よって、被覆層は、Liイオン伝導性と電子伝導性の二つの特性を備えることができる。また、正極活物質粒子の全表面に被覆層を被覆できるので、正極活物質粒子と硫化物固体電解質粒子との接触界面に高抵抗層が生成されることを抑制し、界面抵抗の増加を抑制することができる。そして、被覆正極活物質粒子と固体電解質粒子とを適度に混合することによって、正極体内において、被覆層を介してLiイオンと電子とを安定してやり取りできる。【００２１】
(7)本発明の非水電解質電池用正極体の製造方法の一形態として、上記酸素欠損形成過程は、上記前駆体被覆層が被覆された正極活物質粒子を水素含有の雰囲気中において300〜400℃で加熱処理することが挙げられる。【００２２】
酸素欠損の割合αは加熱処理の温度によって変えることができる。この温度を300℃以上とすることで、ゾルゲル法による被膜の脱水処理を完了させると共に、所望の酸素欠損を生じさせることができる。一方、温度が高すぎると、被覆層と正極活物質粒子との間で相互拡散が生じ、Liイオン伝導性が低い低伝導層が形成されることがあるので、400℃以下とすることで、被覆層と正極活物質粒子との間の反応を抑制することができる。また、400℃以下とすることで、被覆層の結晶化を抑制でき、電池の充放電に十分なLiイオン伝導性と電子伝導性を有した被覆層を得ることができる。【００２３】
(8)本発明の非水電解質電池用正極体の製造方法の一形態として、上記酸素欠損形成過程は、上記前駆体被覆層が被覆された正極活物質粒子を水素濃度が50容量％以上の水素含有の雰囲気中において加熱処理することが挙げられる。【００２４】
酸素欠損の割合αは水素濃度によっても変えることができる。水素濃度を50容量％以上とすることで、所望の酸素欠損を生じさせることができ、電池の充放電に十分なLiイオン伝導性と電子伝導性を有した被覆層を得ることができる。【００２５】
(9)本発明の非水電解質電池用正極体の製造方法の一形態として、上記混合過程は、上記被覆正極活物質粒子と硫化物固体電解質粒子とを有機溶媒中に懸濁させて混合することが挙げられる。【００２６】
被覆正極活物質粒子と硫化物固体電解質粒子とを有機溶媒中に懸濁させて混合することによって、両粒子、特に被覆正極活物質粒子に大きな機械的衝撃を与えることがないので、被覆正極活物質粒子に形成した被覆層が剥がれたり、破壊されたりするのを防ぐことができる。よって、正極活物質粒子の全面に被覆層を被覆した状態を維持できるので、正極活物質粒子と固体電解質粒子との接触界面に高抵抗層が生成されることを抑制し、界面抵抗の増加を抑制することができる。【００２７】
(10)また、本発明の非水電解質電池は、正極体と、負極体と、両電極体の間に配される固体電解質層とを備える非水電解質電池であって、上記正極体に本発明の非水電解質電池用正極体を用いることが挙げられる。【００２８】
本発明の非水電解質電池は、上記非水電解質電池用正極体を用いることによって、被覆層を介して、正極活物質粒子と固体電解質粒子との間のLiイオンのやり取りや、正極活物質粒子同士の電子のやり取り、正極活物質粒子からの集電を安定して行うことができるので、電池の出力特性を向上させることができる。
【発明の効果】
【００２９】
本発明の非水電解質電池用正極体は、正極活物質粒子の表面を被覆する被覆層にLiイオン伝導性と共に電子伝導性を備えることができ、正極活物質粒子の全表面を被覆層で被覆しても、電池の充放電に十分な正極体の集電を安定して確保することができる。そして、正極活物質粒子の全表面を被覆層で被覆できるので、正極活物質粒子と固体電解質粒子との接触界面に高抵抗層が生成されることを抑制し、界面抵抗の増加を抑制することができる。また、この非水電解質電池用正極体を用いた非水電解質電池は、被覆層を介して、正極活物質粒子と固体電解質粒子との間のLiイオンのやり取りや、正極活物質粒子同士の電子のやり取り、正極活物質粒子からの集電を安定して行うことができ、電池の出力特性を向上させることができる。
【図面の簡単な説明】
【００３０】
【図１】実施形態に係る非水電解質電池用正極体を示す概念図である。
【図２】実施形態に係る非水電解質電池を示す概念図である。
【発明を実施するための形態】
【００３１】
以下、本発明についての実施形態を図面に基づいて説明する。図面において同一符号は同一部材を示す。
【００３２】
＜実施形態＞
［全体構成］
図2に例示するように、本発明に係る非水電解質電池100は、非水電解質電池用正極体1(正極体1)、負極体2、及び両電極体の間に配される固体電解質層3を備える。更に、正極体1の集電機能を有する正極集電体4と、負極体2の集電機能を有する負極集電体5を備える。本発明の最も特徴とするところは、正極体1の構成にある。以下、まず初めに本発明の正極体1の構成とその製造方法について、図1に基づいて説明する。次いで正極体1以外の構成について説明する。
【００３３】
［正極体］
本発明の非水電解質電池用正極体1は、正極活物質粒子10aの表面にLiイオン伝導性を有する被覆層10bが被覆された被覆正極活物質粒子10と、硫化物固体電解質粒子11とを備える。そして、被覆層10bが酸素欠損を有した非晶質酸化物で形成されている。この被覆正極活物質粒子10と硫化物固体電解質粒子11とは、所定の重量比で混合されている。
【００３４】
（被覆正極活物質粒子）
被覆正極活物質粒子10は、正極活物質粒子10aの表面にLiイオン伝導性を有する被覆層10bが被覆されている。そして、被覆層10bを、酸素欠損を有した非晶質酸化物で形成することによって、被覆層10bに電子伝導性を備えている。正極活物質粒子10aの表面に被覆層10bを被覆することによって、正極活物質粒子10aと硫化物固体電解質粒子11との接触界面に高抵抗層が生成されることを抑制し、界面抵抗の増加を抑制することができる。
【００３５】
≪正極活物質粒子≫
正極活物質粒子10aとしては、コバルト酸リチウム(LiCoO2)、ニッケル酸リチウム(LiNiO2)、マンガン酸リチウム(LiMn2O4)、コバルト・アルミ添加ニッケル酸リチウム（LiNi0.8Co0.15Al0.05O2）、ニッケルマンガンコバルト酸リチウム（LiNi0.33Mn0.33Co0.33O2）及びオリビン型鉄リン酸リチウム(LiFePO4)、などのリチウム金属酸化物や、酸化マンガン(MnO2)、などが挙げられる。その他、硫黄(S)や、硫化鉄(FeS)、二硫化鉄(FeS2)、硫化リチウム(Li2S)、及び硫化チタニウム(TiS2)から選ばれる1種の硫化物を用いてもよい。中でも、リチウム金属酸化物、特にLiCoO2は、電子伝導性に優れており、好適である。この正極活物質粒子10aの好ましい平均粒径は、1〜10μmである。
【００３６】
≪被覆層≫
被覆層10bは、酸素欠損を有する非晶質の酸化物で形成される。例えば、ニオブ酸リチウム(LiNbO3-α)、タンタル酸リチウム(LiTaO3-α)、チタン酸リチウム(Li4Ti5O12-α)などが挙げられる。αは、酸素欠損の割合を表しており、Liイオン伝導性と電子伝導性とに大きく影響を及ぼす。被覆層10bに酸素欠損を生じさせると、酸素イオンの空孔が形成されるが、電気的な中性を保つために電子がこの空孔に導入される。この電子の移動により、被覆層10bは電子伝導性を有することができると思われる。この酸素欠損の割合αの増加と共に、電子伝導性は増加し、Liイオン伝導性は低下する傾向にあると推測される。酸素欠損を有さない(α＝0)場合、被覆層10bはLiイオン伝導体であって、実質的に電子伝導性を有さない。よって、αは必ず0より大きくなければならない。そして、被覆層10bが酸素欠損を有することによって得られるLiイオン伝導度と電子伝導度の各値は、電子伝導度が、Liイオン伝導度と比較してはるかに大きい。一方、αが大きすぎるとLiイオン伝導性は低下するので、αは0.05以下であることで、十分なLiイオン伝導性と電子伝導性を有することができる。Liイオン伝導度及び電子伝導度を合わせて電導度とするとき、このαの好ましい範囲(0＜α≦0.05)に値する電導度は、10-7S/cm〜10-3S/cmである。このαの値は、被覆層10bの材質に関わらず共通の値である。被覆層10bに酸素欠損を生じさせる際、後述する加熱処理を行うが、高い温度で加熱処理を行うと、被覆層10bと正極活物質粒子10aとの間で相互拡散が生じ、Liイオン伝導性が低い低伝導層が形成されることがある。よって、被覆層10bと正極活物質粒子10aとの間の反応を抑制するために、低い温度で加熱処理を行う必要があるので、被覆層10bは非晶質状態である。被覆層10bが非晶質状態であることで、高いLiイオン伝導性を有することができる。上記被覆層10bの材質として挙げた、LiNbO3-αやLiTaO3-αなどは、非晶質状態で高いLiイオン伝導性を有する。被覆層10bの厚さは、正極活物質粒子10aと硫化物固体電解質粒子11との接触界面に高抵抗層が生成されることを抑制できる範囲でできるだけ薄いことが好ましく、好ましい範囲は5nm〜20nmである。
【００３７】
（硫化物固体電解質粒子）
硫化物固体電解質粒子11は、Liイオン伝導性の高い硫化物系固体電解質で構成されている。硫化物系固体電解質としては、Li2S-P2S5系、Li2S-SiS2系、Li2S-B2S3系などが挙げられ、更にP2O5やLi3PO4が添加されてもよい。この硫化物固体電解質粒子11の好ましい平均粒径は、0.1〜5μmである。
【００３８】
［正極体の製造方法］
本発明の非水電解質電池用電極体1の製造方法は、次の過程を備える。
(a)正極活物質粒子10aの表面にLiイオン伝導性を有する前駆体被覆層を被覆する被覆過程
(b)前記前駆体被覆層に酸素欠損を生じさせて被覆層10bを形成する酸素欠損形成過程
(c)被覆層10bを被覆した被覆正極活物質粒子10と、硫化物固体電解質粒子11とを混合する混合過程
【００３９】
（被覆過程）
被覆過程は、正極活物質粒子10aの表面にLiイオン伝導性を有する前駆体被覆層を被覆する過程である。まず、溶剤(例えば、エチルアルコール)中に、例えば、金属アルコキシド(例えば、等モルの割合のLiOEtとNb(OEt)5)を溶解させて、前駆体被覆層溶液を作製する。次に、この前駆体被覆層溶液を、正極活物質粒子10aに超音波振動を加えながらスプレーコートすることにより、正極活物質粒子10aの全表面に被覆する。前駆体被覆層溶液が正極活物質粒子10aの全表面に万遍なく被覆できたら、溶剤を蒸発させて、前駆体被覆層が形成される。この前駆体被覆層の厚さが、5nm〜20nmとなるようにスプレーコートすることが好ましい。前駆体被覆層の形成方法は、上記の方法に限定されるわけではない。
【００４０】
（酸素欠損形成過程）
酸素欠損形成過程は、上記被覆過程で被覆した前駆体被覆層に酸素欠損を生じさせて被覆層10bを形成する過程である。例えば、前駆体被覆層を被覆した正極活物質粒子10aを、水素濃度が50容量％以上の水素含有の雰囲気中において300〜400℃で加熱処理することで、前駆体被覆層に酸素欠損が生じ、被覆層10bが形成される。酸素欠損の割合αは、水素濃度や加熱温度によって変えることができる。例えば、前駆体被覆層を被覆した正極活物質粒子10aを、水素濃度が50容量％の水素含有の雰囲気中において300℃で加熱処理すると、αは0.01であり、水素濃度が100容量％の水素含有の雰囲気中において400℃で加熱処理すると、αは0.05である。加熱処理における加熱温度が高い程、又は水素濃度が高い程、酸素欠損の割合αが大きくなる傾向にある。
【００４１】
（混合過程）
混合過程は、上記酸素欠損形成過程で形成した被覆層10bが被覆された被覆正極活物質粒子10と、硫化物固体電解質粒子11とを混合する過程である。被覆正極活物質粒子10と硫化物固体電解質粒子11とは、重量比50：50〜80：20で混合することが好ましい。両粒子を混合する際は、正極活物質粒子10aの表面に形成した被覆層10bが剥がれたり、破壊されたりするのを防ぐために湿式法で混合することが好ましい。湿式法で混合することにより、被覆正極活物質粒子10と硫化物固体電解質粒子11、特に被覆正極活物質粒子10への大きな機械的衝撃を和らげることができる。例えば、有機溶媒(例えば、ジエチルカーボネート)中に、被覆正極活物質粒子10と硫化物固体電解質粒子11とを懸濁させて混合した後、有機溶媒を蒸発させる方法が挙げられる。上記方法により、正極活物質粒子10aの全面に被覆層10bを被覆した状態を維持できる。
【００４２】
［その他構成］
次いで、非水電解質電池用正極体1以外の構成について説明する。
【００４３】
（正極集電体）
正極集電体4は、上記正極体の集電を行うものである。正極集電体4の材質としては、アルミニウム(Al)、ニッケル(Ni)、金(Au)又はこれらの合金もしくはステンレスが挙げられる。
【００４４】
（負極体）
負極体2は、負極活物質粒子を含む。負極活物質粒子としては、金属リチウム(Li金属単体)又はリチウム合金(Liと添加元素からなる合金)の他、例えばグラファイトなどの炭素(C)や、シリコン(Si)、インジウム(In)が挙げられる。中でも、リチウムを含む材料、特に金属リチウムは、電池の高容量化、高電圧化の点で優位であり、好適である。リチウム合金の添加元素としては、アルミニウム(Al)、シリコン(Si)、錫(Sn)、ビスマス(Bi)、亜鉛(Zn)及びインジウム(In)などを用いることができる。
【００４５】
（負極集電体）
負極集電体5は、上記負極体の集電を行うものである。負極集電体5の材質としては、銅(Cu)、ニッケル(Ni)、鉄(Fe)、クロム(Cr)又はこれらの合金が挙げられる。上記負極体2が導電性の高い材質で構成される場合、負極集電体5を省略することができる。
【００４６】
（固体電解質層）
固体電解質層3は、固体電解質で構成されており、Liイオン伝導性の高い硫化物系固体電解質で構成されていることが好ましい。硫化物固体電解質としては、Li2S-P2S5系、Li2S-SiS2系、Li2S-B2S3系などが挙げられ、更にP2O5やLi3PO4が添加されてもよい。上記正極体1の構成物質である硫化物固体電解質粒子11と同じ材質であってもよい。その他、LiPONなどの酸化物系固体電解質で構成してもよい。
【００４７】
［作用効果］
上記の非水電解質電池用正極体1によれば、被覆層10bに酸素欠損を有することで、被覆層10b自体にLiイオン伝導性と共に電子伝導性を備えることができ、正極活物質粒子10aの全表面を被覆層10bで被覆しても、電池の充放電に十分な正極体1の集電を安定して確保することができる。そして、正極活物質粒子10aの全表面を被覆層10bで被覆できるので、正極活物質粒子10aと固体電解質粒子11との接触界面に高抵抗層が生成されることを抑制し、界面抵抗の増加を抑制することができる。その結果、この被覆層10bを介して、正極活物質粒子10aと固体電解質粒子11との間のLiイオンのやり取りや、正極活物質粒子10a同士の電子のやり取り、正極活物質粒子10aからの集電を安定して行うことができる。
【００４８】
＜試験例＞
図1に示すような本発明の非水電解質電池用正極体1を用いて、非水電解質電池100を作製し、この非水電解質電池100の放電特性の電流依存性を評価した。比較例として、正極活物質粒子10aの表面に酸素欠損を有さない被覆層10bを被覆した被覆正極活物質粒子10と、硫化物固体電解質粒子11とを混合した非水電解質電池用正極体を用いて、非水電解質電池100を作製し、この非水電解質電池100の放電特性の電流依存性を評価した。
【００４９】
［実施例１］
まず、正極体1を製造する。
【００５０】
(1)被覆過程
LiOEtとNb(OEt)5とを等モルの割合でエチルアルコール中に溶解させて、前駆体被覆層溶液を作製する。この前駆体被覆層溶液を、平均粒径5μmのLiCoO2粉末からなる正極活物質粒子10aの全表面に、厚さ8nmとなるように被覆した。このとき、正極活物質粒子10aに超音波振動を加えながら上記前駆体被覆層溶液をスプレーコートした。そして、溶剤のエチルアルコールを蒸発させて、前駆体被覆層が形成される。
【００５１】
(2)酸素欠損形成過程
上記被覆過程で前駆体被覆層を被覆した正極活物質粒子10aを、水素濃度が100容量％の水素含有の雰囲気中において400℃で加熱処理することで、前駆体被覆層に酸素欠損が生じ、被覆層10bが形成される。このときの酸素欠損の割合αは0.05であり、電導度は10-3S/cmである。酸素欠損の形成された被覆層12bのLiイオン伝導度は、その電子伝導度と比較して無視できるほど小さいと言えることから、この電導度の値は、電子伝導度の向上に起因した値であると考えられる。
【００５２】
(3)混合過程
正極活物質粒子10aと混合する硫化物固体電解質粒子11をメカニカルミリング法により作製する。原料は、Li2S、P2S5、P2O5をモル比70：27：3の割合で混合した平均粒径0.5μmの粉末を使用する。上記被覆正極活物質粒子10と硫化物固体電解質粒子11とを重量比70：30で、ジエチルカーボネート中に懸濁させて混合する。ジエチルカーボネートを蒸発させて、正極体1が形成される。
【００５３】
次に、作製した正極体1を用いて、図2に示すような非水電解質電池100を作製する。Al箔の正極集電体4の上に、順次、作製した正極体1、Li2S-P2S5-P2O5の固体電解質層3を積層し、内径10mmの金型により、500MPaの圧力で加圧成形する。そして、固体電解質層3を挟んで正極体1と反対側にIn箔の負極体2を積層した。このときの正極体1、固体電解質層3、負極体2の厚さは、それぞれ50μm、250μm、500μmである。
【００５４】
この作製した非水電解質電池100の放電特性の電流依存性を評価した。4.2Vに充電した電池を、5Cの電流値で電池の電圧が3.0Vに低下するまで放電した。充電容量に対する、5Cの放電での放電容量の割合を求めた。また、0.1Cの電流値での放電も行い、充電容量に対する、5Cの放電での放電容量の割合を求めた。この0.1Cのときの放電容量に対する、5Cの放電での放電容量の比を評価した結果、80％であった。
【００５５】
［実施例2］
実施例2に係る正極体1は、被覆層10bに形成した酸素欠損の割合αが実施例1と異なる。以下、この相違点を中心に説明し、その他の構成は実施例1と同様であるため、説明を省略する。
【００５６】
本例の正極体1では、酸素欠損形成過程において、酸素欠損を形成する条件が実施例1と異なる。被覆過程で前駆体被覆層を被覆した正極活物質粒子10aを、水素濃度が50容量％の水素含有の雰囲気中において300℃で加熱処理して、前駆体被覆層に酸素欠損を形成し、被覆層10bを形成した。このときの酸素欠損の割合αは0.01であり、電導度は10-5S/cmである。この電導度の値は、実施例1と同様に、電子伝導度の向上に起因した値であると考えられる。
【００５７】
この酸素欠損を有した被覆層10ｂが被覆された被覆正極活物質粒子10を用いて作製した非水電解質電池100の放電特性の電流依存性を評価した。評価条件は実施例1と同様である。評価した結果は、75％であった。
【００５８】
［比較例］
比較例に係る正極体1では、被覆層10bには酸素欠損を形成しない点が実施例1と異なる。以下、この相違点を中心に説明し、その他の構成は実施例1と同様であるため、説明を省略する。
【００５９】
被覆層10bは酸素欠損を形成しない(上記酸素欠損形成過程を行わない)ため、被覆層10bを正極活物質粒子10aの全表面に被覆した場合、被覆層10bには電子伝導性がないので、正極活物質粒子10a同士の導通及び正極活物質粒子10aからの集電が取れず、電池として機能できない。よって、混合過程において、被覆正極活物質粒子10と硫化物固体電解質粒子11とを混合する際、乳鉢を用いて混合し、被覆正極活物質粒子10に機械的衝撃を与えることで、被覆層10bを部分的に剥離させる。被覆層10bが剥離した箇所において、正極活物質粒子10a同士の導通及び正極活物質粒子10aからの集電を取ることができる。このとき、正極活物質粒子10aの表面の約70％が被覆層10bで被覆されている状態とする。
【００６０】
この正極活物質粒子10aの表面の約70％が酸素欠損を有さない被覆層10ｂに被覆された被覆正極活物質粒子を用いて作製した非水電解質電池100の放電特性の電流依存性を評価した。評価条件は実施例1と同様である。評価した結果は、65％であった。
【００６１】
［結果］
実施例1、2は比較例に比べて、0.1Cに対する5Cの放電容量の比が、それぞれ15％、10％向上した。
【００６２】
これは、正極活物質粒子10aと固体電解質粒子11との接触界面に高抵抗層が生成されることを抑制し、界面抵抗の増加を抑制することができているからであると考えられる。また、被覆層10bに酸素欠損を有することで、被覆層10b自体にLiイオン伝導性と共に電子伝導性を備えることができる。よって、この被覆層10bを介して、正極活物質粒子10aと固体電解質粒子11との間のLiイオンのやり取りや、正極活物質粒子10a同士の電子のやり取り、正極活物質粒子10aからの集電を安定して行うことができていると考えられる。
【００６３】
上述した実施形態は、本発明の要旨を逸脱することなく、適宜変更することが可能であり、本発明の範囲は上述した構成に限定されるものではない。
【産業上の利用可能性】
【００６４】
本発明非水電解質電池は、高出力での放電特性に優れるので、例えば携帯電話やパソコンなどの携帯機器の電源として好適に利用可能である。
【符号の説明】
【００６５】
1  非水電解質電池用正極体(正極体)
10  被覆正極活物質粒子
10a  正極活物質粒子    10b  被覆層
11  硫化物固体電解質粒子
2  負極体    3  固体電解質層    4正極集電体    5  負極集電体
100  非水電解質電池
【図１】
2011145462.tif 000003
【図２】
2011145462.tif 000004
【国際調査報告】
2011145462.tif 000005
2011145462.tif 000006
2011145462.tif 000007